(57)【特許請求の範囲】
【請求項１】
必須成分として、４０メッシュ〜２００メッシュの粒度を有する多重層フィルム粉、
水溶性増粘樹脂、
水溶性有機溶剤及び
水を含んでなるボールペン用光輝性水性インキ組成物。
【請求項２】
多重層フィルム粉が、
インキ組成物全量中０．０１〜２０重量％含まれている請求項１記載のボールペン用光輝性水性インキ組成物。
【請求項３】
さらに着色剤が含まれている請求項１又は２記載のボールペン用光輝性水性インキ組成物。
【請求項４】
さらに隠蔽性顔料が含まれている請求項１乃至３のいずれかの項に記載のボールペン用光輝性水性インキ組成物。
【請求項５】
さらに多重層フィルム粉を筆跡に定着させるバインダー成分を含有してなる請求項１乃至４のいずれかの項に記載のボールペン用光輝性水性インキ組成物。
【請求項６】
上記バインダー成分として合成樹脂エマルジョンを含有してなる請求項５記載のボールペン用光輝性水性インキ組成物。
【請求項７】
上記合成樹脂エマルジョンが、アニオン性又はノニオン性を有し、かつ最低造膜温度は２０℃以下である請求項６記載のボールペン用光輝性水性インキ組成物。
【請求項８】
上記合成樹脂エマルジョンが、インキ組成物全量に対して固形分で０．１〜４０重量％含まれている請求項６記載のボールペン用光輝性水性インキ組成物。
【発明の詳細な説明】
【０００１】
【発明の属する技術分野】
本発明は、強い光輝感と立体感の筆跡が得られるボールペン用光輝性水性インキ組成物に関する。
【０００２】
【従来の技術】
従来、金色、銀色等の金属光沢色の筆跡を得るために光輝性顔料を用いた水性インキ組成物が提供されている。例えば、特開平７−１１８５９２号はアルミニウム粉顔料を用いたボールペン用水性インキ組成物である。また特開平８−１５１５４７号はパール顔料を用いた水性インキ組成物である。また、特開平１１−２９７３４号は有機顔料をアルミニウム粉顔料に固着剤を用いて着色してなる水性メタリックインキである。
【０００３】
【発明が解決しようとする課題】
しかし、かかる従来のアルミニウム粉顔料、パール顔料等の光輝性顔料を用いた水性インキ組成物の場合、強い光輝感と立体感を持つ筆跡を得ることは困難であった。また、メタリック色を得るためにこれらの光輝性顔料を染料又は顔料等の色材で着色する方法が採られているが、着色する際、樹脂等を用いているため光輝性が失われる問題があった。
【０００４】
本発明の目的は、従来の光輝性顔料を用いた水性インキ組成物と比較して、より強い光輝感を持ち、さらには従来のインキ組成物にはなかった強い立体感を併せ持つ筆跡を得ることができるボールペン用光輝性水性インキ組成物を提供するところにある。
【０００５】
本発明の更なる目的は、さらに筆跡の定着性が優れているボールペン用光輝性水性インキ組成物を提供するところにある。
【０００６】
【課題を解決するための手段】
上記目的を達成するため鋭意検討した結果、本発明では、必須成分として、多重層フィルム粉、水溶性増粘樹脂、水溶性有機溶剤及び水を含んでなるボールペン用光輝性水性インキ組成物を採用した。なお、本発明でいう「多重層フィルム粉」とは、多重層フィルムを細かく粉末にしたものをいい、多重層が光の屈折により発色し、見る角度によって色彩が変化する合成樹脂フィルム粉をいう。この「多重層フィルム粉」には、透明性の高い着色をした多重層フィルム粉も含まれる。
【０００７】
従って、この多重層フィルム粉を含有したボールペン用光輝性水性インキ組成物は、従来のアルミニウム粉顔料、パール顔料などの光輝性顔料を用いた水性インキ組成物と比較して、より強い光輝感と立体感を有する筆跡を得ることができる。
【０００８】
しかしながら、水溶性増粘樹脂が含まれるボールペン用光輝性水性インキ組成物では、この水溶性増粘樹脂により多重層フィルム粉の定着性をある程度高めることは可能であるが、多重層フィルム粉はその形状が大きいため、水溶性増粘樹脂では多重層フィルム粉を筆跡に強く定着させることが困難であることを見出した。従って、多重層フィルム粉を含む水性インキ組成物では、筆記後、摩擦などにより多重層フィルム粉が剥がれやすく、強い光輝感と立体感を筆跡に持続的に与えることが困難であり、光輝感と立体感を有する筆跡の耐久性が低い。
【０００９】
そこで、本発明では、さらに多重層フィルム粉を筆跡に定着させるバインダー成分を含有してなるボールペン用光輝性水性インキ組成物を採用した。このように、多重層フィルム粉を筆跡に定着させるバインダー成分を用いると、多重層フィルム粉の定着性を向上させ、光輝感と立体感を有する筆跡の耐久性を高めることができる。
【００１０】
【発明の実施の形態】
（多重層フィルム粉）
多重層フィルム粉としては、多層フィルムの形態を有することにより光輝性を発色させることができる色材であれば特に制限されない。このような多重層フィルム粉としては、例えば、ダイヤ工業株式会社製の「クリスタルカラー」シリーズや、同社製の「レインボーフレーク」シリーズなどが挙げられる。
【００１１】
前記「クリスタルカラー」シリーズとしては、品番「Ｘ−５」、品番「Ｘ−２０」、品番「Ｘ−４０」、品番「Ｘ−７０１−３０」、品番「Ｘ−７０１−１０」などがあり、それぞれの品番には、オパール、トパーズ、ブルートパーズ、エメラルド、コーラル、サファイヤ、ダイヤモンド、アクアマリーン、ペリドット、ブルームーンなどの色調がある。すなわち、例えば、「クリスタルカラー  Ｘ−２０」のシリーズとしては、商品名「クリスタルカラー  Ｘ−２０  ＯＰＡＬ」、商品名「クリスタルカラー  Ｘ−２０  ＴＯＰＡＺ」、商品名「クリスタルカラー  Ｘ−２０  ＢＬＵＥＴＯＰＡＺ」、商品名「クリスタルカラー  Ｘ−２０  ＥＭＥＲＡＬＤ」、商品名「クリスタルカラー  Ｘ−２０  ＣＯＲＡＬ」、商品名「クリスタルカラー  Ｘ−２０  ＳＡＰＨＩＲＥ」、商品名「クリスタルカラー  Ｘ−２０  ＤＩＡＭＯＮＤ」、商品名「クリスタルカラー  Ｘ−２０  ＡＱＵＡＭＡＲＩＮＥ」、商品名「クリスタルカラー  Ｘ−２０  ＰＥＲＩＤＯＴ」、商品名「クリスタルカラー  Ｘ−２０  ＢＬＵＥＭＯＯＮ」などがある。従って、これらに相当する商品名「クリスタルカラー  Ｘ−５」シリーズ、商品名「クリスタルカラー  Ｘ−４０」シリーズ、商品名「クリスタルカラー  Ｘ−７０１−３０」シリーズ、商品名「クリスタルカラー  Ｘ−７０１−１０」シリーズなどがある。
【００１２】
また、「レインボーフレーク」シリーズとしては、品番「Ｎｏ５５」、品番「Ｎｏ５０１」、品番「Ｎｏ５１０」、品番「Ｎｏ５３０」、品番「Ｎｏ５５０」、品番「Ｎｏ５８０」、品番「ＮｏＲ−０５」、品番「ＮｏＲ−１５」、品番「Ｎｏ５０１−３０」などがあり、それぞれの品番には、クリスタル、レモンイエロー、ディプエロー、アプリコット、ナイルグリーン、グリーン、ピンク、スカイブルー、ローヤルブルー、ラベンダー、レッド、モナークグリーンなどの色調がある。すなわち、例えば、「レインボーフレーク  Ｎｏ５５」のシリーズとしては、商品名「レインボーフレーク  Ｎｏ５５  クリスタル」、商品名「レインボーフレーク  Ｎｏ５５  レモンイエロー」、商品名「レインボーフレーク  Ｎｏ５５  ディプエロー」、商品名「レインボーフレーク  Ｎｏ５５  アプリコット」、商品名「レインボーフレーク  Ｎｏ５５  ナイルグリーン」、商品名「レインボーフレーク  Ｎｏ５５  グリーン」、商品名「レインボーフレーク  Ｎｏ５５  ピンク」、商品名「レインボーフレーク  Ｎｏ５５  スカイブルー」、商品名「レインボーフレーク  Ｎｏ５５  ローヤルブルー」、商品名「レインボーフレーク  Ｎｏ５５  ラベンダー」、商品名「レインボーフレーク  Ｎｏ５５  レッド」、商品名「レインボーフレーク  Ｎｏ５５  モナークグリーン」などがある。従って、これらに相当する「レインボーフレーク  Ｎｏ５０１」のシリーズ、「レインボーフレーク  Ｎｏ５１０」のシリーズ、「レインボーフレーク  Ｎｏ５３０」のシリーズ、「レインボーフレーク  Ｎｏ５５０」のシリーズ、「レインボーフレーク  Ｎｏ５８０」のシリーズ、「レインボーフレーク  ＮｏＲ−０５」のシリーズ、「レインボーフレーク  ＮｏＲ−１５」のシリーズ、「レインボーフレーク  ＮｏＮｏ５０１−３０」のシリーズがある。
【００１３】
多重層フィルム粉は、インキ組成物全量中０．０１〜２０重量％含まれていることが好ましい。上記多重層フィルム粉がインキ組成物全量中０．０１重量％未満の場合は光輝性及び立体感が充分でない。多重層フィルム粉がインキ組成物全量中２０重量％を超えると、インキとしては粘度が上がりすぎ、流動性が低下し、筆記性が低下する。多重層フィルム粉の最適配合量は、０．０５〜１０重量％である。なお、多重層フィルム粉の粒度は、４０メッシュ〜２００メッシュのものが好適である。
【００１４】
（バインダー成分）
バインダー成分としては、多重層フィルム粉を筆跡に定着させることができるものであれば特に制限されない。なお、このような多重層フィルム粉を筆跡に強く定着させるために、バインダー成分として水溶性合成樹脂を用いることが考えられる。しかし、多重層フィルム粉を強く定着させるために、水溶性合成樹脂の種類によってはその含有量を高くすると、増粘樹脂の溶解性、着色剤の分散性に悪影響をもたらす場合がある。また、インキの粘弾性に著しい変化をもたらし、筆記適性が低下する場合がある。また、たとえ筆跡に対する定着性が発揮されても、多重層フィルム粉の強い光輝感と立体感が当該筆跡において低下する水性インキ組成物であってはならない。
【００１５】
本発明者らは、多重層フィルム粉を筆跡に定着させるためのバインダー成分として合成樹脂エマルジョンを用いると、水溶性増粘樹脂の溶解性、着色剤の分散性、インキの粘弾性、及びインキの発色に悪影響を与えず、しかも多重層フィルム粉配合による強い光輝感と立体感の効果を阻害することなく、筆跡への多重層フィルム粉の定着性を高めることができることを見出した。
【００１６】
従って、多重層フィルム粉を含有する本発明の水性インキ組成物は、これを用いて紙、金属、プラスチック、繊維製品等の基材上に筆記した場合、筆跡に対して多重層フィルム粉の定着性を高めることができ、耐久性のある筆跡とすることが可能であり、当該筆跡に強い光輝感および立体感を与え続けることができる。これは、合成樹脂エマルジョンの造膜性が、大きなフレーク形状を持つ多重層フィルム粉に対して適しており、多重層フィルム粉配合による強い光輝感と立体感の効果を阻害することなく、筆跡に強く定着させることができるからである。
【００１７】
しかも、本発明におけるバインダー成分は、水溶性合成樹脂ではなく、合成樹脂エマルジョンであることから、同時に配合される水溶性増粘樹脂の溶解性、着色剤の分散性及びインキの粘弾性などの特性に悪影響を与えることがない。従って、本発明のインキ組成物は、インキの粘性、筆記適性、及び筆跡の色に影響を与えることなく、多重層フィルム粉の定着性を向上することができる。
【００１８】
この様なことから、本発明の多重層フィルム粉を含有したボールペン用光輝性水性インキ組成物は、インキ特性や筆記適性などを低下させずに、従来のアルミニウム顔料、パール顔料などの光輝性顔料を用いた水性インキ組成物と比較して、より強い光輝感と立体感を筆跡に与え続けることができる。
【００１９】
合成樹脂エマルジョンとしては、格別限定されるものではなく、水分散性の合成樹脂エマルジョンであれば用いることができる。しかし、インキ特性及び筆記適性を考慮すると、水溶性増粘樹脂の溶解性やインキの粘度、着色剤の分散性、およびインキの発色に影響を与えないものを用いることが重要である。また、多重層フィルム粉配合による強い光輝感と立体感の効果を阻害しないことが重要である。
【００２０】
また、合成樹脂エマルジョンの最低造膜温度は２０℃以下であることが好ましい。合成樹脂エマルジョンの最低造膜温度が２０℃以下、特に０℃以下であると、常温（２５℃程度）では勿論、寒冷地でも皮膜化でき、基材に対する筆跡の定着性を高めることができる。
【００２１】
また、合成樹脂エマルジョンは、アニオン性又はノニオン性を有しているものを好適に用いることができる。アニオン性又はノニオン性を有する合成樹脂エマルジョンは、例えばアニオン性又はノニオン性のモノマーから合成樹脂をつくるか、又はアニオン性又はノニオン性の乳化剤を用いることによって得ることができる。合成樹脂エマルジョンがアニオン性又はノニオン性を有していると、インキ組成物の安定性を高めることができる。
【００２２】
また合成樹脂エマルジョンは、インキのｐＨが６以上において、着色剤の分散性や水溶性増粘樹脂の溶解性に影響を与えないものが好ましい。
【００２３】
このような見地から、合成樹脂エマルジョンとしては、例えば、アクリル系合成樹脂エマルジョン、スチレン−アクリル系合成樹脂エマルジョン、酢酸ビニル系合成樹脂エマルジョンを用いることができる。また、アクリル系合成樹脂エマルジョンとしては、例えば、アクリル酸エステル共重合体合成樹脂エマルジョンが好適である。スチレン−アクリル系合成樹脂エマルジョンとしては、例えば、スチレン−アクリル酸エステル共重合体合成樹脂エマルジョンが好適である。また、酢酸ビニル系合成樹脂エマルジョンには、例えば、酢酸ビニル合成樹脂エマルジョン、酢酸ビニル−アクリル酸エステル共重合体合成樹脂エマルジョンが好適に用いられる。合成樹脂エマルジョンはこれらの合成樹脂の１種又は２種以上を混合して用いることができる。
【００２４】
具体的には、アクリル系合成樹脂エマルジョンとしては、商品名「ニカゾールＦＸ３３６」（日本カーバイド工業株式会社製、アニオン性、ｐＨ７．５、最低造膜温度０℃）、商品名「モビニールＤＭ７７２」（クラリアントポリマー株式会社製、アニオン性、ｐＨ８．５、最低造膜温度１２〜１４℃）、商品名「モビニール７００」（クラリアントポリマー株式会社製、アニオン性、ｐＨ８．０、最低造膜温度５℃）などが挙げられる。また、酢酸ビニル系合成樹脂エマルジョンとしては、商品名「ニカゾールＴＧ１３４Ａ」（日本カーバイド工業株式会社製、ｐＨ７．５、最低造膜温度０℃）、商品名「モビニール５０７」（クラリアントポリマー株式会社製、ノニオン性、ｐＨ６．５、最低造膜温度０℃）などが挙げられる。
【００２５】
合成樹脂エマルジョンの含有量は特に制限されないが、例えば、インキ組成物全量に対して固形分で０．１〜４０重量％が好適範囲である。合成樹脂エマルジョンの含有量がインキ組成物全量に対して固形分で０．１重量％未満であると、筆跡に対する多重層フィルム粉の定着性が低下する。一方、合成樹脂エマルジョンの含有量がインキ組成物全量に対して固形分で４０重量％を越えると、固形分が多くなり、ペン先における造膜等で筆記適性が低下する。また筆跡が白色化し易くなる。筆跡に対する多重層フィルム粉の定着性を一層優れたものとするには、合成樹脂エマルジョンの含有量を、インキ組成物全量に対して固形分で少なくとも０．３重量％とすることするが最適である。また、筆記適性を一層優れたものにするには、合成樹脂エマルジョンの含有量を、インキ組成物全量に対して固形分で多くとも２０重量％とすることが最適である。すなわち、合成樹脂エマルジョンの最適含有量は、０．３〜２０重量％である。
【００２６】
（水溶性増粘樹脂）
水溶性増粘樹脂としては、インキの粘度調整をするとともに、多重層フィルム粉の分散及び沈降防止を図ることが出来る増粘樹脂を用いることが重要である。一例を挙げれば、微生物産系多糖類及びその誘導体が用いられる。例えば、プルラン、ザンサンガム、ウェランガム、ラムザンガム、サクシノグルカン、デキストラン等を例示することができる。また、水溶性植物系多糖類およびその誘導体が用いられる。例えば、トラガンシガム、グァ−ガム、タラガム、ロ−カストビ−ンガム、ガティガム、アラビノガラクタンガム、アラビアガム、クイスシ−ドガム、ペクチン、デンプン、サイリュ−ムシ−ドガム、ペクチン、カラギ−ナン、アルギン酸、寒天等を例示することができる。また、水溶性動物系多糖類およびその誘導体が用いられる。例えば、ゼラチン、カゼイン、アルブミンを例示することができる。また、増粘樹脂として、Ｎ−ビニルアセトアミド樹脂、架橋されたＮ−ビニルアセトアミド樹脂等のＮ−ビニルアセトアミド系樹脂を用いることができる。
【００２７】
本発明では上述した水溶性増粘樹脂の中でも特に微生物産系多糖類及びその誘導体を好適に用いることができる。また、上述した水溶性増粘樹脂は１種又は２種以上を混合して用いることができる。
【００２８】
水溶性増粘樹脂は、インキ組成物全量中０．０１〜４０重量％含まれていることが好ましい。上記水溶性増粘樹脂がインキ組成物全量中０．０１重量％未満の場合は多重層フィルム粉の沈降防止効果が充分でない。水溶性増粘樹脂がインキ組成物全量中４０重量％を超えると、インキとしては粘度が上がりすぎ、流動性が低下し、筆記性が低下する。水溶性増粘樹脂の最適配合量は、水溶性増粘樹脂の種類によってやや異なるが、０．０５〜２０重量％である。なお、多重層フィルム粉と共に合成樹脂エマルジョンを含有するインキ組成物では、水溶性増粘樹脂は多くとも１０重量％含まれていることが好適である。水溶性増粘樹脂が１０重量％を超えて配合されると、インキとしては粘度が上がりすぎ、流動性が低下する。
【００２９】
（水溶性有機溶剤）
水溶性有機溶剤は、ペン先での乾燥防止とインキの凍結防止を図ることができるものを用いることが好ましい。例えば、エチレングリコ−ル、ジエチレングリコ−ル、トリエチレングリコ−ル、プロピレングリコ−ル、ポリエチレングリコ−ル等のグリコ−ル類、グリセリン等の多価アルコール類、エチレングリコ−ルモノメチルエ−テル、ジエチレングリコ−ルモノメチルエ−テル、ジプロピレングリコールモノメチルエーテル、ジプロピレングリコールモノプロピルエーテル等のグリコ−ルエ−テル類を例示することができる。これらの有機溶剤は１種又は２種以上を混合して用いることができる。
【００３０】
水溶性有機溶剤は、インキ組成物全量中１〜４０重量％含まれていることが好ましい。上記水溶性有機溶剤がインキ組成物全量中１重量％未満の場合はペン先が乾燥しやすく、またインキが凍結しやすくなる。水溶性有機溶剤がインキ組成物全量中４０重量％を超えると、前記水溶性増粘樹脂の溶解性に影響を与えると共に、筆跡が乾燥し難い。水溶性有機溶剤の最適配合量は、水溶性有機溶剤の種類によってやや異なるが、５〜２０重量％である。
【００３１】
（着色剤）
着色剤としては、溶解性及び分散性を有するものが好ましい。具体的には、酸性染料、直接染料、塩基性染料などの水溶性染料のほか、カーボンブラック、酸化チタンなどの無機顔料、銅フタロシアニン系顔料、スレン系顔料、アゾ系顔料、キナクリドン系顔料、アンスラキノン系顔料、ジオキサン系顔料、インジゴ系顔料、チオインジゴ系顔料、ペリノン系顔料、ペリレン系顔料、インドレノン系顔料、アゾメチン系顔料などの有機顔料のほか、蛍光顔料、着色樹脂エマルジョンなどが挙げられる。また、これらを顔料分散体として用いることもできる。また、本発明では、着色剤は１種又は２種以上を混合して使用することができる。また、また、本発明の多重層フィルム粉と、アルミニウム粉顔料、パール顔料等の光輝性顔料と混合して用いることができる。また、隠蔽性のある酸化チタン、アルキレンビスメラミン誘導体、球状・偏平状等の各種形状のプラスチックピグメント（合成樹脂粒子顔料）など、各種の無機又は有機白色顔料などの隠蔽性顔料と混合して用いることもできる。
【００３２】
本発明の水性インキ組成物では、着色剤は必ずしも含まれていなくても差し支えない。着色剤は含まれていないが多重層フィルム粉が含まれている水性インキ組成物でも、強い光輝感と強い立体感を筆跡に与えることができる。しかし、着色剤が含まれている上記各水性インキ組成物では、着色剤の色相等によってその色調に応じた強い輝きを筆跡に与えることができる点できわめて好ましい。
【００３３】
なお、着色剤は、インキ組成物全量中０．０５〜１５重量％含まれていることが好ましい。上記着色剤がインキ組成物全量中０．０５重量％未満の場合は当該着色剤の着色を視認し難い。着色剤がインキ組成物全量中１５重量％を超えると、インキとしては粘度が上がりすぎ、流動性が低下する。着色剤の最適配合量は、着色剤の種類によってやや異なるが、１〜１０重量％である。
【００３４】
（その他の添加物）
なお、本発明においてはその他必要に応じて、ポリオキシエチレンアルカリ金属塩、ジカルボン酸アミド、リン酸エステル、Ｎ−オレイルサルコシン塩等の潤滑剤、ベンゾトリアゾール、トリルトリアゾールジシクロヘキシルアンモニウムナイトレート等の防錆剤、ベンゾイソチアゾリン系、ペンタクロロフェノール系、クレゾール等の防腐防黴剤、各種界面活性剤などを添加することができる。なお、光輝性顔料としての多重層フィルム粉を分散させるために、界面活性剤を用いることができる。
【００３５】
なお、本発明のインキ組成物の好適な粘度範囲は５００ｍＰａ・ｓ〜１００００ｍＰａ・ｓである。本発明のインキ組成物はかかる粘度範囲に調整される。なお、この粘度はＥＬＤ型粘度計（３゜Ｒ１４コーン、回転数：０．５ｒｐｍ、２０℃）における測定値である。
【００３６】
【実施例】
表１に示す組成及び配合量（重量部）で、水、水溶性有機溶剤、多重層フィルム粉及び顔料ベース等の各成分を混合攪拌し分散させた後、水溶性増粘樹脂を投入し、これを濾過した後脱泡し、実施例のボールペン用光輝性水性インキ組成物を得た。また、合成樹脂エマルジョンを含むインキ組成物の場合は、同じく表１に示す組成及び配合量（重量部）で、水及び水溶性有機溶剤、及び必要に応じてその他の添加剤を混合して攪拌し、これに多重層フィルム粉を投入して撹拌した後、水溶性増粘樹脂を加えて攪拌する。次に、この混合液にカセイソーダによってｐＨ８．５にｐＨ調整を行ってから顔料分散体を必要に応じて加えて攪拌する。続いて、合成樹脂エマルジョンを加えて混合した。なお、かかる調製に際しては、従来公知の分散方法、脱泡方法、濾過方法などを採用した。
【００３７】
また比較のため、水、水溶性有機溶剤、アルミニウム顔料やパール顔料などの光輝性顔料等の各成分を混合攪拌し分散させた後、水溶性増粘樹脂を投入し、これを濾過した後脱泡し、比較例のボールペン用光輝性水性インキ組成物を得た。いずれも、分散方法、脱泡方法、濾過等は従来公知の方法を用いた。
【００３８】
【表１】
0004327321.tif 000002
【００３９】
表１中、各原料組成は下記の通りである。
（光輝性顔料）
I）商品名「レインボーフレーク  Ｎｏ５５  クリスタル」、ダイヤ工業株式会社、平均粒度１２０メッシュ
II）商品名「レインボーフレーク  Ｎｏ５５  レモンイエロー」、ダイヤ工業株式会社、平均粒度１２０メッシュ
III）商品名「クリスタルカラー  Ｘ−５  ＯＰＡＬ」、ダイヤ工業株式会社、平均粒度−１１９〜＋１２０メッシュ
IV）アルミニウム粉顔料：商品名「ＷＸＭ０６３０」、東洋アルミニウム株式会社製、平均粒径約８μｍ
V）パ−ル顔料：商品名「Iriodin302」、メルクジャパン株式会社製、平均粒子径約５〜２０μｍ
【００４０】
（水溶性増粘樹脂）
I）ザンサンガム：商品名「ＫＥＬＺＡＮ」、三晶株式会社製
II）ウェランガム：商品名「Ｋ１Ｃ３７６」、三晶株式会社製
III）ポリアクリル酸：商品名「カーボポール９４０」、BF Goodrich社製
【００４１】
（バインダー成分）
I）アクリル系合成樹脂エマルジョン：商品名「ニカゾールＦＸ３３６」、日本カーバイド工業株式会社製、アニオン性、ｐＨ７．５、最低造膜温度０℃
II）酢酸ビニル系合成樹脂エマルジョン：商品名「モビニール５０７」、クラリアントポリマー株式会社製、ノニオン性、ｐＨ６．５、最低造膜温度０℃
III）アクリル酸エステル共重合体樹脂エマルジョン：商品名「モビニールＤＭ７７２」、クラリアントポリマー株式会社製、アニオン性、ｐＨ８．５、最低造膜温度１２〜１４℃
IV）メチルセルロース：商品名「セスカ  ＭＣ２５Ｓ」、第一工業製薬株式会社製
【００４２】
（水溶性有機溶剤）
I）グリセリン
II）プロピレングリコール
【００４３】
（着色剤）
I）顔料ベース：顔料ベースの顔料分散体は、下記のフタロシアニンブルーと下記の顔料分散用樹脂を次の割合にて混合したものにトリエチルアミンを加えて溶解した後、ボ−ルミルにて分散を行い、平均粒子径０．０８μｍ、固形分濃度１０重量％の青色顔料水分散体として得た。なお、フタロシアニンブルーは大日本インキ化学工業株式会社製、商品名「ファーストゲンブルーＴＧＲ」を用いた。また、顔料分散用樹脂はスチレン−アクリル共重合体（商品名「ジョンクリルＪ６８３」、ジョンソンポリマ−社製、重量平均分子量：８０００）を用いた。
フタロシアニンブルー                                ５重量部
顔料分散用樹脂                                      １重量部
【００４４】
（防腐防黴剤）
１，２−ベンゾイソチアゾリン−３−オン（商品名：「プロクセルＧＸＬ」、ヘキスト合成株式会社製）
（防錆剤）
ベンゾトリアゾ−ル
【００４５】
（潤滑剤）
ポリオキシエチレンアルキルエーテルリン酸エステル（リン酸エステル系活性剤、商品名「フォスファノールＰＥ−５１０」、東邦化学工業株式会社製）
（光輝性顔料分散剤）
ポリオキシエチレンノニルフェニルエーテル：商品名「エマルゲンPI-20T」（花王株式会社製、ノニオン系活性剤、HLB 13.2）
【００４６】
（試験サンプルの作成）
次に、表１に示した実施例及び比較例の各インキ組成物を、ステンレス製のボ−ルペンチップ（ボ−ル材質；炭化珪素）を一端に連設したポリプロピレン製の中空軸筒よりなるインキ収容部に充填し、このインキ収容部を装填した各試験サンプルのボールペンを作成した。
【００４７】
（評価試験）
これらのボールペンを用いて市販のルーズリーフ用紙に筆記し、各インキ組成物の光輝感、立体感及び定着性を評価した。評価結果は表１に併記した。
【００４８】
（光輝感）
光輝感は筆記状態を目視観察により行い、光輝感が強いものを○、光輝感が小さいものを△、光輝感がないものを×として評価した。
【００４９】
（立体感）
また、立体感についても筆記状態を目視観察により行い、立体感が強いものを○、立体感が小さいものを△、立体感がないものを×として評価した。
【００５０】
（定着性）
実施例に係る試験サンプルのボールペンを用いて市販のルーズリーフ用紙に筆記し乾燥後、その筆跡の上に市販のセロテープ（粘着テープ）を貼り、剥がした後の状態を目視で観察し、以下の評価基準により定着性を評価した。
○：筆跡上に多重層フィルム粉又は光輝性顔料が残り、セロテープを剥がす前の光輝感が失われていない
×：筆跡上に多重層フィルム粉又は光輝性顔料が剥がれ、セロテープを剥がす前の光輝感が失われている
【００５１】
表１より、実施例は、宝石のアクアマリンをイメージする強い光輝感及び強い立体感のある筆跡が得られ、その筆記性も良好であった。これに対して比較例はいずれも光輝感が得られず、また立体感が得られなかった。一方、バインダー成分が含まれていない実施例１〜３では、宝石のアクアマリンをイメージする強い光輝感及び立体感のある筆跡が得られ、筆記性も良好であったが、定着性が乏しかった。これに対して、バインダー成分が含まれている実施例４〜６は、宝石のアクアマリンをイメージする強い光輝感及び立体感のある筆跡がえられると共に、定着性の良好な筆跡が得られた。
【００５２】
【発明の効果】
本発明は、必須成分として、多重層フィルム粉、水溶性増粘樹脂、水溶性有機溶剤及び水を含んでなるボールペン用光輝性水性インキ組成物であるので、従来の光輝性顔料を用いた水性インキ組成物と比較して、より強い光輝感と立体感を持つ従来にない独特の筆跡を得ることができる。特に、さらに多重層フィルム粉を筆跡に定着させるバインダー成分を含有してなるボールペン用光輝性水性インキ組成物の場合、強い光輝感及び立体感を有するとともに、優れた定着性を有する筆跡が得られ、強い光輝感及び立体感を持続する耐久性のある筆跡とすることができる。